(57)【要約】  本発明は、少なくとも１つの硬質ポリアミドＰＡブロック及び少なくとも１つの可撓性ブロックを含むブロックコポリマーに基づく、可撓性で伸縮性のある防水通気性織物材料に関し、前記コポリマーが、ポリカルボジイミドでブロックされた少なくとも１つのカルボン酸鎖末端を含むことを特徴とする。また、本発明は、少なくとも１つのカルボン酸鎖末端を含む、ポリアミドブロック及び可撓性ブロックを含むコポリマーに基づく織物材料の製造のための方法におけるポリカルボジイミドの使用であって、織物材料形態のコポリマーの押出性を改善するための、及び／又は前記コポリマーの押出速度を改善するための、及び、織物材料の伸縮性、織物材料の可撓性、その耐摩耗性及びその引裂強度を改善するための、ポリカルボジイミドの使用に関する。【選択図】なし【特許請求の範囲】
【請求項１】
少なくとも１つの硬質ポリアミドＰＡブロック及び少なくとも１つの可撓性ブロックを含むブロックコポリマーに基づく、可撓性、伸縮性及び抗ピリング性の織物材料であって、前記コポリマーが、ポリカルボジイミドでブロックされた少なくとも１つのカルボン酸鎖末端を含むことを特徴とする、織物材料。
【請求項２】
ポリカルボジイミドの重量平均分子量が、１００００ｇ／ｍｏｌを超える、好ましくは１００００から４００００ｇ／ｍｏｌの範囲内、好ましくは１５０００から３００００ｇ／ｍｏｌである、請求項１に記載の織物材料。
【請求項３】
ポリカルボジイミドの重量含有量が、コポリマーの総重量に対して０．５から１０重量％、好ましくは０．５から７重量％、好ましくは０．５から３重量％、好ましくは０．５から２．５重量％、好ましくは０．５から２重量％を占める、請求項１及び２のいずれかに記載の織物材料。
【請求項４】
前記カルボン酸が、前記ポリカルボジイミドのカルボジイミドとの反応により尿素結合を形成する、請求項１から３のいずれか一項に記載の織物材料。
【請求項５】
前記コポリマーが非架橋線状形態であり、その分散度Ｍｗ／Ｍｎが３未満であることを特徴とする、請求項１から４のいずれか一項に記載の織物材料。
【請求項６】
前記可撓性ブロックが、ポリエーテル、ポリエステル、ポリジメチルシロキサン、ポリオレフィン、ポリカーボネート、及びそれらの混合物又はコポリマーから選択される少なくとも１つのブロックを含む、請求項１から５のいずれか一項に記載の織物材料。
【請求項７】
前記可撓性ブロックが、好ましくはＰＴＭＧ、ＰＰＧ、ＰＯ３Ｇ及び／又はＰＥＧから選択される少なくとも１つのポリエーテルＰＥを含む、請求項１から６のいずれか一項に記載の織物材料。
【請求項８】
前記可撓性ブロックが、好ましくはポリエステルジオール、ポリ（カプロラクトン）及び脂肪酸ダイマーに基づくポリエステルから選択される少なくとも１つのポリエステルＰＥＳを含む、請求項１から７のいずれか一項に記載の織物材料。
【請求項９】
前記少なくとも１つのコポリマーが、コポリマーの総重量に対して、３０重量％から７０重量％の可撓性ポリテトラメチレングリコール（ＰＴＭＧ）ブロック、好ましくは５０重量％から７０重量％のＰＴＭＧブロックを含む、請求項１から８のいずれか一項に記載の織物材料。
【請求項１０】
前記ポリアミドＰＡブロックが、以下のポリアミド単位：６、６６、６１０、６１２、ＰＡ１０１０、ＰＡ１０１２、ＰＡ１１、ＰＡ１２、ＰＡ６／１２、ＰＡ６／６６の少なくとも１つ、及びそれらの混合物又はコポリアミドを含む、請求項１から９のいずれか一項に記載の織物材料。
【請求項１１】
前記少なくとも１つのコポリマーが、硬質ポリアミドブロック及び可撓性ポリエーテル（ＰＥＢＡ）ブロックを含むコポリマーを含む、請求項１から１０のいずれか一項に記載の織物材料。
【請求項１２】
前記少なくとも１つのコポリマーが、以下のＰＥＢＡ：ＰＡ６−ＰＴＭＧ、ＰＡ１０１０−ＰＴＭＧ、ＰＡ１０１２−ＰＴＭＧ、ＰＡ１１−ＰＴＭＧ、ＰＡ１２−ＰＴＭＧ、ＰＡ６／１２−ＰＴＭＧ、ＰＡ６６−ＰＴＭＧ、ＰＡ６／６６−ＰＴＭＧ、及びそれらの混合物から選択される、請求項１から１１のいずれか一項に記載の織物材料。
【請求項１３】
可撓性ブロックに対するＰＡブロックの重量比が、０．３から１０、好ましくは０．３から６、好ましくは０．３から３、好ましくは０．３から２の範囲内である、請求項１から１２のいずれか一項に記載の織物材料。
【請求項１４】
組成物の総重量に対して、
−  ５１重量％から９９．９重量％の前記ブロックコポリマー、
−  ０．１重量％から４９重量％の、ポリアミド、ポリエステル、ポリオレフィン、官能性ポリオレフィン、コポリエーテルエステル、熱可塑性ポリウレタン（ＴＰＵ）、エチレンと酢酸ビニルとのコポリマー、エチレンとアクリレートとのコポリマー、及びエチレンとアルキル（メタ）アクリレートとのコポリマーから選択される少なくとも１つの他の成分、
及び／又は
−  ０．１重量％から１０重量％の、核形成剤、充填剤、特にタルクなどの無機充填剤、強化繊維、特にガラス繊維又は炭素繊維、染料、ＵＶ吸収剤、酸化防止剤、特にフェノール系又はリン系又は硫黄系の酸化防止剤、ヒンダードアミン光安定剤（ＨＡＬＳ）、及びそれらの混合物から選択される添加剤
を含むことを特徴とする、請求項１から１３のいずれか一項に記載のコポリマーベースの織物材料。
【請求項１５】
糸、繊維、フィラメント、モノフィラメント、マルチフィラメント、膜、多孔質膜、又は織布若しくは不織布地、フェルト、フィルター、ガーゼ、布、包帯、層、生地、メリヤス地、衣料品、衣類のアイテム、寝具、家具、カーテン、客室カバー、機能的な工業用繊維品、ジオテキスタイル及び／又はアグロテキスタイルを構成することを特徴とする、請求項１から１４のいずれか一項に記載の織物材料。
【請求項１６】
合成繊維、特にＰＥＴ、ＰＡ、ＰＰ、ＰＢＴ、ＰＬＡ、ＴＰＵ、ＴＰＥ、生物を原料とした原料から得られた合成繊維、天然繊維、天然原料から製造された人工繊維、鉱物繊維及び／又は金属繊維も含む、請求項１から１５のいずれか一項に記載の織物材料。
【請求項１７】
織物材料形態のコポリマーの押出性及び／又は延伸性を改善するための、及び／又は前記コポリマーの押出速度を改善するための、少なくとも１つのカルボン酸鎖末端を含む、ポリアミドブロック及び可撓性ブロックを含むコポリマーに基づく織物材料を製造するための方法におけるポリカルボジイミドの使用であって、ここでコポリマーの少なくとも１つのカルボン酸鎖末端が、ポリカルボジイミドのカルボジイミド官能基でブロックされている、ポリカルボジイミドの使用。
【請求項１８】
織物材料の延伸性、織物材料の可撓性、その耐摩耗性及びその引裂強度を改善するための、少なくとも１つのカルボン酸鎖末端を含む、ポリアミドブロック及び可撓性ブロックを含むコポリマーに基づく織物材料におけるポリカルボジイミドの使用であって、ここでコポリマーの少なくとも１つのカルボン酸鎖末端がポリカルボジイミドのカルボジイミド官能基でブロックされている、ポリカルボジイミドの使用。
【請求項１９】
ポリカルボジイミドが、１００００ｇ／ｍｏｌを超える、好ましくは１００００から４００００ｇ／ｍｏｌの範囲内、好ましくは１５０００から３００００ｇ／ｍｏｌの重量平均分子量を有する、請求項１７又は１８に記載の使用。
【請求項２０】
ａ）ポリカルボジイミドでブロックされた少なくとも１つのカルボン酸鎖末端を含むコポリマーを、任意で請求項１から１６のいずれか一項に記載の織物材料の他の成分との混合物として提供する工程、
ｂ）工程ａ）からコポリマー又は前記混合物を押し出す工程、
ｃ）コポリマー又は前記混合物を延伸して織物材料を形成する工程
を含む、前記織物材料を製造するための、請求項１から１６のいずれか一項に記載のコポリマーを紡績するための方法。
【請求項２１】
工程ａ）の前に、少なくとも１つの硬質ポリアミドＰＡブロック及び少なくとも１つの可撓性ブロックを含むブロックコポリマーとポリカルボジイミドとの混合を含み、その結果、ブロックコポリマーの少なくとも１つのカルボン酸鎖末端が、ポリカルボジイミドのカルボジイミド官能基と反応する、請求項２０に記載の方法。
【請求項２２】
混合が、単軸又は二軸押出機を使用して行われるか、又はブロックコポリマーの合成中にポリカルボジイミドを添加することによって行われることを特徴とする、請求項２１に記載の方法。
【請求項２３】
延伸工程ｃ）が、押出ブロー成形、インフレーション成形、引抜成形、オーバージャケット押出、押出カレンダ成形、フラットダイ押出成形、押出コーティング、ラミネーション及び／又は共押出によって行われる、請求項２０から２２のいずれか一項に記載の方法。
【請求項２４】
工程ｃ）が、前記コポリマー又は前記混合物を１から３０、好ましくは１から２０、又はより良くは１から１５の延伸比で延伸する、請求項２０から２３のいずれか一項に記載の方法。
【請求項２５】
工程ｂ）の押出速度が、１０００から１００００ｍ／分の範囲、好ましくは２０００から８０００ｍ／分の範囲内である、請求項２０から２４のいずれか一項に記載の方法。
【請求項２６】
工程ｂ）が、１００℃から３００℃、好ましくは１５０℃から２５０℃の範囲内の温度で行われる、請求項２０から２５のいずれか一項に記載の方法。
【請求項２７】
以下の部門：医療、衛生、手荷物、製造、衣類、家庭用（ｄｏｍｅｓｔｉｃ）又は住宅用（ｈｏｕｓｅｈｏｌｄ）の設備、家具、カーペット、自動車、スポーツ、産業、特に産業用濾過、農業及び／又は建設における、請求項１から１６のいずれか一項に記載の織物材料の使用。
【発明の詳細な説明】
【技術分野】
【０００１】
本発明の分野
本発明は、糸、繊維、フィラメント（モノフィラメント又はマルチフィラメント）、膜、多孔質膜、又は織布若しくは不織布地のような、熱可塑性エラストマーポリマーで作られた少なくとも１つの合成繊維を含む織物材料に関する。
【０００２】
本発明のこの記述において、以下の定義が適用される。
−  用語「織物材料」又は「織物」は、繊維又はフィラメントから作製された任意の材料、及び少なくとも長さ／厚さ比が３００であることを特徴とする多孔質膜を形成する任意の材料も意味する；
−  用語「繊維」は、長さ／直径比が少なくとも３００であることを特徴とする合成又は天然素材を意味する。
−  用語「フィラメント」は、無限の長さの任意の繊維を意味する。
【０００３】
織物には、特に、繊維ラップ（包帯、フィルター、フェルト）、ロービング（包帯）、糸（縫製、編み物又は製織用）、不織布、織布、ネット、メリヤス地（直線、円形、体形に合うように編まれたもの）、生地（伝統的、ジャガード、複数、両面、多軸、２．５Ｄ、３Ｄ）、及びその他多数がある。
【０００４】
特定の分野では、同時に、可撓性があり、伸縮性があり、強力であり、すなわち引裂き抵抗性であり、かつ抗ピリング性であり、すなわち耐摩耗性である利用可能な織物材料を入手することが重要である。
【０００５】
本発明の目的は、これらの織物材料の可撓性、伸縮性及び強度並びにそれらの耐摩耗性を改善することである。
【０００６】
可撓性は、次の係数：ＩＳＯ規格  ５２７  １Ａ：２０１２に準拠した引張係数、及びＩＳＯ規格  １７８：２０１０に準拠した２３℃での曲げ弾性率によって評価される。これらの弾性率の値が減少すると、織物材料の可撓性が向上する傾向がある。
【０００７】
伸縮性は、本特許出願の実施例において以下に定義されるように、伸長レオロジー試験によって評価される。
【０００８】
抗ピリング特性は、ＩＳＯ規格  ５２７−１Ａ：２０１２に従って質量の損失によって評価される耐摩耗性によって測定される材料の質量の損失が少ないほど、この材料から作成された織物の耐摩耗性は向上する。
【０００９】
引裂強度は、その部分について、ＩＳＯ規格３４−１：２０１５に従って評価される。
【００１０】
織物材料の製造で知られているブロックコポリマーの中で、ポリアミドブロックとポリエーテルブロック（ＰＥＢＡ）を含むコポリマーを挙げることができる。これらのＰＥＢＡは、反応性カルボキシル末端を有するポリアミドブロックと、反応性末端を有するポリエーテルブロック（ポリエーテルポリオール（ポリエーテルジオール）との共縮合から生じる場合、ポリアミドブロックと可撓性ポリエーテルブロックとの間の結合がエステル結合であり、特定の種類のポリエーテルエステルアミドに属す。
【００１１】
ＰＥＢＡは、それらの可撓性、その衝撃強度、及び射出成形による実施の容易さなどの物理的性質で知られている。しかしながら、これらのコポリマーは、特に低溶融粘度とそれに起因する低溶融強度のために、押出成形によって織物材料形態に変換することが困難である。
【００１２】
ポリマーの溶融粘度を調節するためのさまざまな手段が存在する。
【００１３】
したがって、粘度を増加させる傾向を有するポリアミド含有量を増加させることが想定され得る。さらに、押出成形可能なポリマー組成物は、ブロックコポリマーを他のポリマー、特にポリオレフィンと配合することによって得ることができる。
【００１４】
また、ポリマー鎖を長くすることにより、例えば、重合を延長することにより、溶融粘度を増加させることも可能である。このアプローチは、ＩＳＯ規格１６２１−１０：２０１５に従って測定され、少なくとも３００Ｐａ．ｓの所望のレベルの溶融粘度を達成することができずに、材料の黄変も引き起こすブロックの劣化のため、期待はずれであった。
【００１５】
最後に、ポリマーのさまざまなブロック、例えば、ＰＥＢＡの場合は、ポリアミドブロック及びポリエーテルブロックのサイズを同時に増加させることによって、溶融粘度を増加させることが考えられ得る。例えば、ＰＥＢＡ  ＰＡ６−ＰＥＧについては、１５００ー１５００から２０００ー２０００に移行すると、同程度の重合度の溶融粘度を増加させることが可能であるはずである。しかしながら、これらのラインに沿って実施された試験は決定的ではなかった：ＰＡブロックとＰＥＧブロックの間の反応性は大幅に低下する。
【００１６】
したがって、本発明の目的は、押出成形が容易になり、達成可能な最大押出速度が増加する、ブロックコポリマーに基づく伸縮性、可撓性及び抗ピリング性の織物材料を製造するための改善された方法を提供することでもある。
【００１７】
本出願人は、少なくとも１つのカルボン酸鎖末端を含む、ポリアミドブロックと可撓性ブロックを含むコポリマーに基づく織物材料を製造する方法における、特定の条件下での、ポリカルボジイミドの使用が、織物材料形態の前記コポリマーの延伸性を有意に改善し、及び／又は前記コポリマーの押出速度を増加させることを可能にし、同時にこうして得られた織物材料の伸縮性、織物材料の可撓性、その耐摩耗性及びその引裂強度を、そのリサイクル性を犠牲にすることなく改善することが可能となることを見出した。
【図面の簡単な説明】
【００１８】
【図１】図１はＰＥＢＡ  ３（下曲線）及びＣｏｐｏ  ３（上曲線）の１８０℃での伸長レオロジー測定の結果を表している。
【図２】図２はＰＥＢＡ  ４（下曲線）及びＣｏｐｏ  ４（上曲線）の１５０℃での伸長レオロジー測定の結果を表している。
【発明を実施するための形態】
【００１９】
本発明の実施態様の説明
本明細書では、範囲に言及する場合、「・・・から・・・の範囲」又は「・・・から・・・を含む（ｉｎｃｌｕｄｉｎｇ）／含む（ｃｏｍｐｒｉｓｉｎｇ）」のタイプの表現には、範囲の限界が含まれることが指摘される。逆に、「・・・と・・・の間」のタイプの表現は、範囲の限界を除外する。
【００２０】
特に言及しない限り、表示されるパーセンテージは質量パーセンテージである。特に記載のない限り、参考とするパラメータは、大気圧下で、室温（２０−２５℃、通常２３℃）で測定される。
【００２１】
本発明は、以下の記載において、詳細かつ非限定的な方法で記載される。
【００２２】
したがって、本発明の１つの主題は、少なくとも１つの硬質ポリアミドＰＡブロック及び少なくとも１つの可撓性ブロックを含むブロックコポリマーに基づく、可撓性、伸縮性及び抗ピリング性の織物材料であり、前記コポリマーは、ポリカルボジイミドでブロックされた少なくとも１つのカルボン酸鎖末端を含むことを特徴とする。
【００２３】
本明細書において、「コポリマーベースの」織物材料は、織物材料が織物材料の総重量に対して少なくとも５１重量％のコポリマーを含むことを意味することが指摘される。
【００２４】
好ましくは、本発明による織物材料は、本発明により定義される前記コポリマーを少なくとも６０重量％含む。好ましくは、それは、織物材料の総重量に対して、少なくとも７０重量％、好ましくは少なくとも８０重量％、さらには少なくとも９０重量％、より好ましくは少なくとも９５重量％の本発明によって定義されるコポリマーを含む。
【００２５】
本発明に従ってこのように定義された硬質ポリアミドＰＡブロック及び可撓性ブロックを含むコポリマーは、熱可塑性エラストマーポリマーの中に入る。用語「熱可塑性エラストマーポリマー」は、「ＴＰＥ」と略称され、少なくとも２つの転移、すなわち温度Ｔ１での第１の転移（一般的にこれはガラス転移温度である）及びＴ１より上の温度Ｔ２での第２の転移（一般的にこれは融点である）を有する多相性材料を構成するポリマーを表す。Ｔ１未満の温度では、材料は硬質であり、Ｔ１とＴ２の間で弾性挙動を示し、Ｔ２を超えると溶融する。このようなポリマーは、ゴムタイプの材料の弾性挙動と熱可塑性の変形性とを組み合わせたものである。
【００２６】
ＰＥＢＡなど、本発明の目的のためのポリアミドベースの熱可塑性エラストマー（ＴＰＥ−Ａ）は、以下の一般式に従って、硬質又はハードブロック（ＨＢ）及び可撓性又はソフトブロック（ＳＢ）の交互配列を含むブロックコポリマーである：
−［ＨＢ−ＳＢ］ｎ−
式中：
・  ＨＢ又はハードブロック又は硬質ブロック：ポリアミド（ホモポリアミド又はコポリアミド）を含むブロック、又はポリアミド（ホモポリアミド又はコポリアミド）を含むブロックの混合物を表し、以下に独立してＰＡ又はＨＢブロックと略す；
・  ＳＢ又はソフトブロック又は可撓性ブロック：交互、統計又はブロックコポリマーの形態の、ポリエーテル（ＰＥブロック）、ポリエステル（ＰＥＳブロック）、ポリジメチルシロキサン（ＰＤＭＳブロック）、ポリオレフィン（ＰＯブロック）、ポリカーボネート（ＰＣブロック）及び／又は低ガラス転移温度を有する他の任意のポリマーに基づくブロック、又はそれらの混合物を表す。好ましくは、ＳＢは、アルキレンオキシド単位を含むポリエーテルに完全に又は部分的に基づくブロックである。
・  ｎは、前記コポリマーの単位−ＨＢ−ＳＢ−内の反復単位の数を表す。ｎは、１から６０、好ましくは５から３０、又はさらに好ましくは６から２０に及ぶ範囲内である。
【００２７】
本発明の目的のために、ＳＢの組成物に含まれるポリマーについての表現「低ガラス転移温度」は、１５℃未満、好ましくは０℃未満、好ましくは−１５℃未満、より好ましくは−３０℃未満のガラス転移温度Ｔｇを意味する。一例を挙げると、前記ソフトブロックは、１５００ｇ／ｍｏｌに等しい数平均分子量及び−３５℃程度のＴｇを有するＰＥＧに基づくことができる。前記ガラス転移温度Ｔｇは、特に前記ソフトブロックがＰＴＭＧに基づく場合には、−５０℃未満であってもよい。
【００２８】
「ＰＥＢＡ」と略される、ポリエーテルブロック及びポリアミドブロックを含むコポリマーとしても知られるコポリエーテルブロックアミドは、特に以下のような、反応性末端を有するポリアミドブロックと、反応性末端を有するポリエーテルブロックとの重縮合から生じる：
１）ジアミン鎖末端を有するポリアミドブロックと、ジカルボキシル鎖末端を有するポリオキシアルキレンブロック；
２）ジカルボキシル鎖末端を有するポリアミドブロックと、ポリエーテルジオールとして知られる、α、ω−ジヒドロキシル化脂肪族ポリオキシアルキレンブロックのシアノエチル化及び水素化によって得られる、ジアミン鎖末端を有するポリオキシアルキレンブロック；
３）ジカルボキシル鎖末端を有するポリアミドブロックとポリエーテルジオール（特にこの場合に得られる生成物はポリエーテルエステルアミドである）。
【００２９】
ジカルボキシル鎖末端を有するポリアミドブロックは、例えば鎖制限ジカルボン酸の存在下でのポリアミド前駆体の縮合から生じる。ジアミン鎖末端を有するポリアミドブロックは、例えば鎖制限ジアミンの存在下でのポリアミド前駆体の縮合から生じる。
【００３０】
ポリアミドブロックの数モル質量Ｍｎは、４００ｇ／ｍｏｌと２００００ｇ／ｍｏｌの間であり、好ましくは５００ｇ／ｍｏｌと１００００ｇ／ｍｏｌの間である。
【００３１】
ポリアミドブロックとポリエーテルブロックとを含むポリマーはまた、ランダムに分布した単位を含み得る。
【００３２】
３つの型のポリアミドブロックが有利に使用され得る。
【００３３】
第一の型によると、ポリアミドブロックは、ジカルボン酸、特に４から２０個の炭素原子を含むもの、好ましくは６から１８個の炭素原子を含むものと、脂肪族又は芳香族ジアミン、特に２から２０個の炭素原子を含むもの、好ましくは６から１４個の炭素原子を含むものとの縮合から得られる。
【００３４】
ジカルボン酸の例としては、１，４−シクロヘキサンジカルボン酸、ブタン二酸、アジピン酸、アゼライン酸、スベリン酸、セバシン酸、ドデカンジカルボン酸、オクタデカンジカルボン酸、テレフタル酸及びイソフタル酸が挙げられるが、二量体化脂肪酸も挙げられる。
【００３５】
ジアミンの例として、テトラメチレンジアミン、ヘキサメチレンジアミン、１，１０−デカメチレンジアミン、ドデカメチレンジアミン、トリメチルヘキサメチレンジアミン、ビス（４−アミノシクロヘキシル）メタン（ＢＡＣＭ）、ビス（３−メチル−４−アミノシクロヘキシル）メタン（ＢＭＡＣＭ）及び２−２−ビス−（３−メチル−４−アミノシクロヘキシル）プロパン（ＢＭＡＣＰ）の異性体、及びパラ−アミノジシクロヘキシルメタン（ＰＡＣＭ）、及びイソホロンジアミン（ＩＰＤＡ）、２，６−ビス（アミノメチル）ノルボルナン（ＢＡＭＮ）、及びピペラジン（Ｐｉｐ）を挙げることができる。
【００３６】
ポリアミド硬質ブロックに関しては、規格ＮＦ  ＥＮ  ＩＳＯ  １８７４−１：２０１１がポリアミドの命名法を定義している。本明細書では、用語「モノマー」は「繰り返し単位」を意味すると解釈されるべきである。ポリアミドの繰り返し単位が二酸とジアミンとの組み合わせからなる場合は特別である。それは、ジアミンと二酸の組み合せ、すなわちモノマーに相当する、ジアミン二酸（等モル量の「ＸＹ」対とも呼ばれる）であると考えられる。これは、個々に、二酸又はジアミンが単なる構造単位であり、それ自体では重合するのに十分ではないという事実によって説明される。
【００３７】
その例は、ブロックＰＡ４１２、ＰＡ４１４、ＰＡ４１８、ＰＡ６１０、ＰＡ６１２、ＰＡ６１４、ＰＡ６１８、ＰＡ９１２、ＰＡ１０１０、ＰＡ１０１２、ＰＡ１０１４及びＰＡ１０１８である。
【００３８】
第二の型によると、ポリアミドブロックは、ジアミン又は４から１２個の炭素原子を含むジカルボン酸の存在下で、６から１２個の炭素原子を含む１つ若しくは複数のラクタム及び／又は１つ若しくは複数のα，ω−アミノカルボン酸の縮合から生じる。ラクタムの例として、カプロラクタム、オエナントラクタム（ｏｅｎａｎｔｈｏｌａｃｔａｍ）及びラウリルラクタムを挙げることができる。α，ω−アミノカルボン酸の例としては、アミノカプロン酸、７−アミノヘプタン酸、１１−アミノウンデカン酸及び１２−アミノデカン酸を挙げることができる。
【００３９】
有利には、第二の型のポリアミドブロックは、ポリアミド−１１、ポリアミド−１２又はポリアミド−６から作られる。
【００４０】
第三の型によると、ポリアミドブロックは、少なくとも１つのα，ω−アミノカルボン酸（又はラクタム）と、少なくとも１つのジアミンと、少なくとも１つのジカルボン酸との縮合から生じる。
【００４１】
この場合、ポリアミドＰＡブロックは、
−  Ｘ個の炭素原子を含む直鎖脂肪族又は芳香族ジアミン（複数可）と、
−  Ｙ個の炭素原子を含むジカルボン酸（複数可）と、
−  Ｚ個の炭素原子を含むα，ω−アミノカルボン酸及びラクタム、並びにＸ１個の炭素原子を含む少なくとも１つのジアミンとＹ１個の炭素原子を含む少なくとも１つのジカルボン酸（ここで、（Ｘ１、Ｙ１）は（Ｘ、Ｙ）とは異なる）との等モル混合物から選択されるコモノマー｛Ｚ｝（複数可）
との重縮合であって；
−  前記コモノマー｛Ｚ｝（複数可）が、ポリアミド−前駆体モノマーの総量に対して５０％まで、好ましくは２０％まで、より有利には１０％までの範囲の重量割合で導入され；
−  上記重縮合が、ジカルボン酸から選択される鎖制限剤の存在下における
重縮合により調製される。
【００４２】
有利には、Ｙ個の炭素原子を含むジカルボン酸は、鎖制限剤として使用され、ジアミン（複数可）の化学量論に対して過剰に導入される。
【００４３】
この第三の型の一変形例によれば、ポリアミドブロックは、必要に応じて鎖制限剤の存在下で、６から１２個の炭素原子を含む少なくとも２つのα，ω−アミノカルボン酸又は少なくとも２つのラクタムの縮合、又は同一数の炭素原子を有しない１つのラクタムと１つのアミノカルボン酸の縮合から生じる。脂肪族α，ω−アミノカルボン酸の例としては、アミノカプロン酸、７−アミノヘプタン酸、１１−アミノウンデカン酸及び１２−アミノデカン酸を挙げることができる。ラクタムの例として、カプロラクタム、オエナントラクタム（ｏｅｎａｎｔｈｏｌａｃｔａｍ）及びラウリルラクタムを挙げることができる。脂肪族ジアミンの例として、ヘキサメチレンジアミン、ドデカメチレンジアミン及びトリメチルヘキサメチレンジアミンを挙げることができる。挙げることができる脂環式二酸の例は、１，４−シクロヘキシルジカルボン酸である。脂肪族二酸の例としては、ブタン二酸、アジピン酸、アゼライン酸、スベリン酸、セバシン酸、ドデカンジカルボン酸、二量体化脂肪酸（これらの二量体化脂肪酸は、好ましくは少なくとも９８％のダイマー含有量を有し；それらは好ましくは水素付加されており；それらはＵｎｉｑｅｍａ社から商標名Ｐｒｉｐｏｌ（登録商標）で、又はＨｅｎｋｅｌ社から商標名Ｅｍｐｏｌ（登録商標）で市販されている）、及びα，ω−二酸ポリオキシアルキレンを挙げることができる。芳香族二酸の例としては、テレフタル酸（Ｔ）及びイソフタル酸（Ｉ）を挙げることができる。脂環式ジアミンの例として、ビス（４−アミノシクロヘキシル）メタン（ＢＡＣＭ）、ビス（３−メチル−４−アミノシクロヘキシル）メタン（ＢＭＡＣＭ）、２−２−ビス（３−メチル−４−アミノシクロヘキシル）プロパン（ＢＭＡＣＰ）及びパラ−アミノジシクロヘキシルメタン（ＰＡＣＭ）の異性体を挙げることができる。一般的に使用される他のジアミンは、イソホロンジアミン（ＩＰＤＡ）、２，６−ビス（アミノメチル）ノルボルナン（ＢＡＭＮ）及びピペラジンである。
【００４４】
本発明によるＰＥＢＡのＰＡブロックが、「コモノマー」と呼ばれる少なくとも２つの異なるモノマー、すなわち少なくとも１つのモノマー及び少なくとも１つのコモノマー（第１のモノマー以外のモノマー）を含む場合、それらはＣｏＰＡと略称されるコポリアミドのようなコポリマーを含む。
【００４５】
第３の型のポリアミドブロックの例として、以下のものを挙げることができる：
−  ６６／６（６６はアジピン酸と縮合したヘキサメチレンジアミン単位を表し、６はカプロラクタムの縮合から生じる単位を表す。）
−  ６６／６１０／１１／１２（６６はアジピン酸と縮合したヘキサメチレンジアミンを表す。６１０はセバシン酸と縮合したヘキサメチレンジアミンを表す。１１はアミノウンデカノン酸の縮合から生じる単位を表す。１２はラウリルラクタムの縮合から生じる単位を表す。）
【００４６】
可撓性ブロックの質量Ｍｎは１００と６０００ｇ／ｍｏｌの間、好ましくは２００から３０００ｇ／ｍｏｌの間である。
【００４７】
好ましくは、ポリマーは、１質量％から８０質量％の可撓性ブロック及び２０質量％から９９質量％のポリアミドブロック、好ましくは４質量％から８０質量％の可撓性ブロック及び２０質量％から９６質量％のポリアミドブロックを含む。
【００４８】
好ましい実施態様によれば、本発明による硬質ＰＡブロック及び可撓性ブロックを含むコポリマー中の硬質ポリアミドブロックは、以下のポリアミド単位：１１、１２、６、６１０、６１２、１０１０、１０１２の少なくとも１つ、及びそれらの混合物又はコポリアミドを含む。
【００４９】
ポリエーテルブロックＰＥは、アルキレンオキサイド単位から形成される。これらの単位は、例えば、エチレンオキシド単位、プロピレンオキシド単位又はテトラヒドロフラン（ポリテトラメチレングリコール配列となる）であり得る。ゆえに、ＰＥＧ（ポリエチレングリコール）ブロック、すなわちエチレンオキシド単位から形成されるブロック、ＰＰＧ（プロピレングリコール）ブロック、すなわちプロピレンオキシド単位から形成されるブロック、ＰＯ３Ｇ（ポリトリメチレングリコール）ブロック、すなわちポリトリメチレングリコールエーテル単位から形成されるブロック（ポリトリメチレンエーテルブロックを有するこのようなコポリマーは、米国特許第６５９００６５号に記載されている）、及びＰＴＭＧブロック、すなわちポリテトラヒドロフランとしても知られるテトラメチレングリコール単位から形成されるブロックが使用される。ＰＥＢＡコポリマーは、それらの鎖中にいくつかの型のポリエーテルを含み得、コポリエーテルは、ブロック形態又は統計的形態である可能性がある。
【００５０】
ビスフェノール、例えばビスフェノールＡのオキシエチル化によって得られるブロックを使用することもできる。後者の製品は特許ＥＰ  ６１３  ９１９に記載されている。
【００５１】
ポリエーテルブロックはまた、エトキシル化第一級アミンから形成され得る。エトキシル化第一級アミンの例として、以下の式の生成物を挙げることができる：
2021503564.tif 000002
（式中、ｍ及びｎは１と２０の間であり、ｘは８と１８の間である。）これらの製品は、ＣＥＣＡ社から商標名Ｎｏｒａｍｏｘ（登録商標）で、Ｃｌａｒｉａｎｔ社から商標名Ｇｅｎａｍｉｎ（登録商標）で市販されている。
【００５２】
可撓性ポリエーテルブロックは、ＮＨ２鎖末端を有するポリオキシアルキレンブロックを含むことができ、このようなブロックは、ポリエーテルジオールと呼ばれるα，ω−ジヒドロキシル化脂肪族ポリオキシアルキレンブロックのシアノアセチル化によって得ることができる。より詳細には、Ｊｅｆｆａｍｉｎｅ製品（例えば、Ｊｅｆｆａｍｉｎｅ（登録商標）Ｄ４００、Ｄ２０００、ＥＤ  ２００３、ＸＴＪ  ５４２、これらは、特許ＪＰ２００４３４６２７４、ＪＰ２００４３５２７９４及びＥＰ１４８２０１１にも記載されている、Ｈｕｎｔｓｍａｎ社からの商業製品である）を使用することができる。
【００５３】
ポリエーテルジオールブロックは、修飾されていない形で使用され、カルボキシル末端基を有するポリアミドブロックと共重縮合されるか、又はそれらがアミノ化されてポリエーテルジアミンに変換され、カルボキシル末端基を有するポリアミドブロックと縮合される。ＰＡブロックとＰＥブロックとの間にエステル結合を含むＰＥＢＡコポリマーの２段階調製のための一般的な方法は公知であり、例えばフランス特許ＦＲ２８４６３３２に記載されている。ＰＡブロックとＰＥブロックとの間にアミド結合を含む本発明のＰＥＢＡコポリマーの一般的な調製方法は公知であり、例えば欧州特許（ＥＰ）第１４８２０１１号に記載されている。ポリエーテルブロックは、ポリアミド前駆体及び鎖制限二酸と混合して、ランダムに分布した単位を有するポリアミドブロック及びポリエーテルブロックを含むポリマーを作製することもできる（１工程法）。
【００５４】
本発明の本明細書における「ＰＥＢＡ」という名称は、言うまでもなく、Ａｒｋｅｍａ社が販売するＰｅｂａｘ（登録商標）製品、Ｅｖｏｎｉｋ社が販売するＶｅｓｔａｍｉｄ（登録商標）製品、及びＥＭＳ社が販売するＧｒｉｌａｍｉｄ（登録商標）製品だけでなく、ＤＳＭ社が販売するＫｅｌｌａｆｌｅｘ（登録商標）製品、又は他の供給業者からの他の任意のＰＥＢＡにも関する。
【００５５】
有利には、ＰＥＢＡコポリマーは、ＰＡブロックを、ＰＡ  ６として、ＰＡ  １１として、ＰＡ  １２として、ＰＡ  ６１２として、ＰＡ  ６６／６として、ＰＡ  １０１０として、及び／又はＰＡ  ６１４として、好ましくはＰＡ  １１及び／又はＰＡ  １２ブロックとして含み；並びにＰＥブロックを、ＰＴＭＧとして、ＰＰＧとして、及び／又はＰＯ３Ｇとして含む。主にＰＥＧからなるＰＥブロックに基づくＰＥＢＡは、親水性ＰＥＢＡの範囲内に分類される。主にＰＴＭＧからなるＰＥブロックに基づくＰＥＢＡは、疎水性ＰＥＢＡの範囲内に分類される。
【００５６】
有利には、本発明の組成物に使用される前記ＰＥＢＡは、生物を原料とした原料から少なくとも部分的に得られる。
【００５７】
用語「再生可能起源からの原料」又は「生物を原料とした原料」は、生物を原料とした炭素又は再生可能起源の炭素を含む材料を意味する。具体的には、化石原料由来の材料とは異なり、再生可能な出発原料からなる材料は１４Ｃを含む。「再生可能起源の炭素の含有量」又は「生物を原料とした炭素の含有量」は、ＡＳＴＭ規格Ｄ  ６８６６（ＡＳＴＭ  Ｄ  ６８６６−０６）及びＡＳＴＭ規格  Ｄ  ７０２６（ＡＳＴＭ  Ｄ  ７０２６−０４）の適用により決定される。一例を挙げると、ポリアミド１１に基づくＰＥＢＡは、少なくとも部分的には生物を原料とした原料に由来し、少なくとも１％の生物を原料とした炭素の含有量を有し、これは少なくとも１．２×１０−１４の１２Ｃ／１４Ｃ同位体比に相当する。好ましくは、本発明によるＰＥＢＡは、炭素の総質量に対して少なくとも５０質量％の生物を原料とした炭素を含み、これは少なくとも０．６×１０−１２の１２Ｃ／１４Ｃ同位体比に相当する。再生可能起源からの出発材料から生じる、ＰＡ１１ブロック並びにＰＯ３Ｇ、ＰＴＭＧ及び／又はＰＰＧを含むＰＥブロックを含むＰＥＢＡの場合、この含有量は有利に高く、特に最大１００％であり、これは１．２×１０−１２の１２Ｃ／１４Ｃ同位体比に相当する。
【００５８】
ポリエステルブロックＰＥＳは、通常、ジカルボン酸とジオールとの間の重縮合により製造される。適切なカルボン酸は、テレフタル酸及びイソフタル酸を除いて、ポリアミドブロックを形成するために使用される上記のものを含む。適切なジオールは、エチレングリコール、１，３−プロピレングリコール、１，４−ブチレングリコール、１，６−ヘキシレングリコールのような直鎖脂肪族ジオール、ネオペンチルグリコール、３−メチルペンタングリコール、１，２−プロピレングリコールのような分枝ジオール、並びに１，４−ビス（ヒドロキシメチル）シクロヘキサン及び１，４−シクロヘキサンジメタノールのような環状ジオールを含む。
【００５９】
用語「ポリエステル」はまた、脂肪酸ダイマーに基づくポリ（カプロラクトン）及びＰＥＳ、特にＣｒｏｄａ又はＵｎｉｑｅｍａ社のＰｒｉｐｌａｓｔ（登録商標）の製品を意味する。
【００６０】
上記の少なくとも２つの型のＰＥＳの配列を含む、交互、統計又はブロック「コポリエステル」型のＰＥＳブロックを想定することも可能である。
【００６１】
本発明の目的のために、ポリシロキサンブロック（以下ＰＳｉと略す）という用語は、官能化シランの重合によって得られ、ケイ素原子が酸素原子を介して連結される主単位の繰り返し（シロキサン結合−Ｓｉ−Ｏ−Ｓｉ−）から本質的になり、任意に置換された炭化水素ベースのラジカルが炭素原子を介して前記ケイ素原子に直接連結される、直鎖状又は環状、分枝状又は架橋構造の有機ケイ素ポリマー又はオリゴマーを意味する。最も一般的な炭化水素ベースのラジカルは、特にＣ１−Ｃ１０のアルキルラジカル、特にメチル、フルオロアルキルラジカル、アリールラジカル、及び特にフェニル、及びアルケニルラジカル、及び特にビニルであり；直接又は炭化水素ベースのラジカルを介して、シロキサン鎖に結合できる他の型のラジカルは、特に水素、ハロゲン、特に塩素、臭素又はフッ素、チオール、アルコキシラジカル、ポリオキシアルキレン（又はポリエーテル）ラジカル、特にポリオキシエチレン及び／又はポリオキシプロピレン、ヒドロキシル又はヒドロキシアルキルラジカル、置換又は非置換アミン基、アミド基、アシルオキシ又はアシルオキシアルキルラジカル、ヒドロキシアルキルアミノ又はアミノアルキルラジカル、四級アンモニウム基、両性又はベタイン基、アニオン性基、例えば、カルボン酸塩、チオグリコール酸塩、スルホコハク酸塩、チオ硫酸塩、リン酸塩及び硫酸塩など、及びそれらの混合物である。このリストは明らかに限定的なものではない（「有機修飾された」シリコーン）。
【００６２】
好ましくは、前記ポリシロキサンブロックは、ポリジメチルシロキサン（ＰＤＭＳブロックとして以下に略す）、ポリメチルフェニルシロキサン及び／又はポリビニルシロキサンを含む。
【００６３】
本発明の目的のために、ポリオレフィンブロック（以下ＰＯブロックと略す）という用語は、モノマーとしてα−オレフィンを含む任意のポリマー、すなわち、オレフィンのホモポリマー又は少なくとも１つのα−オレフィンと少なくとも１つの他の共重合可能なモノマーのコポリマーを意味し、α−オレフィンは有利には２から３０個の炭素原子を含む。
【００６４】
α−オレフィンの例としては、エチレン、プロピレン、１−ブテン、１−ペンテン、３−メチル−１−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセン、１−エイコセン、１−ドコセン、１−テトラコセン、１−ヘキサコセン、１−オクタコセン及び１−トリアコンテンが挙げられる。これらのα−オレフィンは、単独で、又は２種類又はそれ以上の混合物として、使用され得る。
【００６５】
言及され得る例としては、以下が挙げられる：
−  エチレンホモポリマー及びコポリマー、特に低密度ポリエチレン（ＬＤＰＥ）、高密度ポリエチレン（ＨＤＰＥ）、直鎖状低密度ポリエチレン（ＬＬＤＰＥ）、超低密度ポリエチレン（ＶＬＤＰＥ）、及びメタロセン触媒により得られるポリエチレン、
−  プロピレンホモポリマー及びコポリマー、
−  本質的にアモルファス又はアタクチックなポリ−α−オレフィン（ＡＰＡＯ）、
−  エチレン／α−オレフィンコポリマー、例えば、エチレン／プロピレン、ＥＰＲ（エチレン−プロピレン−ゴム）エラストマー及びＥＰＤＭ（エチレン−プロピレン−ジエン）エラストマーなど、並びにポリエチレンとＥＰＲ又はＥＰＤＭとの混合物、
−  スチレン／エチレン−ブテン／スチレン（ＳＥＢＳ）、スチレン／ブタジエン／スチレン（ＳＢＳ）、スチレン／イソプレン／スチレン（ＳＩＳ）及びスチレン／エチレン−プロピレン／スチレン（ＳＥＰＳ）ブロックコポリマー；
−  エチレンと、不飽和カルボン酸の塩又はエステル、例えばアルキル（メタ）アクリレート、おそらく最大２４個の炭素原子を含むアルキル、飽和カルボン酸のビニルエステル、例えば酢酸ビニル又はプロピオン酸、及びジエン、例えば１，４−ヘキサジエン又はポリブタジエンから選択される少なくとも１つの生成物とのコポリマー。
【００６６】
本発明の有利な実施態様によれば、前記少なくとも１つのポリオレフィンブロックは、ポリイソブチレン及び／又はポリブタジエンを含む。
【００６７】
特に有利な実施態様によれば、本発明によるブロックコポリマーは、少なくとも１つの可撓性ポリオレフィンブロック（ＰＯブロック）と、ポリエーテルアミドブロック、ポリエーテルエステルアミドブロック及び／又はポリエーテルアミドイミドブロックなどの、ポリアミド及びポリエーテルの両方を含む少なくとも１つのハード親水性ブロック（以下、ｈＨＢと略す）とを含む。前記ＰＯブロックは、好ましくは、酸、アルコール又はアミン末端基を含むポリオレフィンを含む。好ましくは、ＰＯブロックは、高分子量ポリオレフィンを熱分解して、より低質量で官能化されたポリオレフィンを形成することにより得られる（参考方法：特開平０３−６２８０４）。ｈＨＢブロックに関しては、それはまた、以下から選択される少なくとも１つのポリマーを含んでもよい：第四級アミン型のカチオン性ポリマー及び／又はリン誘導体；及び／又はスルホン酸基を含み、ポリオールと反応することができる、修飾された二酸型のアニオン性ポリマー。次いで、有機塩の添加が、ｈＨＢブロックの調製において、又はＰＯブロックとｈＨＢブロックとの間の反応中において想定され得る。米国特許第６５５２１３１号は、ＰＯブロック及びｈＨＢブロックを含むコポリマーの合成及びさまざまな可能な構造を記載しており、後者が本発明による方法において想定されることは言うまでもなく可能である。
【００６８】
本発明の目的のために、用語ポリカーボネートブロック（以下、ＰＣブロックと略す）は、より詳細には、任意の脂肪族ポリカーボネートを意味する。脂肪族ポリカーボネートは、例えばＤＥ２５４６５３４及びＪＰ１００９２２５に記載されている。このようなポリカーボネートホモポリマー又はコポリマーは、米国特許第４７１２０３号にも記載されている。特許出願ＷＯ９２／２２６００及びＷＯ９５／１２６２９は、ポリカーボネートブロックを含むコポリマー及びその合成方法を記載している。これらの文書に記載されたブロック（及びそれらの合成）は、本発明によるＰＣブロックコポリマーの合成のために完全に想定され得る。好ましくは、本発明によるコポリマーのポリカーボネートブロックは、以下の式を有する：
2021503564.tif 000003
式中、ａは２から３００の整数であり；Ｒ１及びＲ２は、同一であっても異なっていてもよく、２から１８個の炭素原子を含む直鎖又は分枝鎖の、脂肪族又は脂環式鎖を表し、又はポリオキシアルキレン基を表し、又はポリエステル基を表す。
【００６９】
Ｒ１及びＲ２がヘキシレン、デシレン、ドデシレン、１，４−シクロヘキシレン、２，２−ジメチル−１，３−プロピレン、２，５−ジメチル−２，５−ヘキシレン又はポリオキシエチレン基から選択されるポリカーボネートが好ましい。
【００７０】
上記のブロックコポリマーが一般に、少なくとも１つの硬質ポリアミドブロック及び少なくとも１つの可撓性ブロックを含む場合、これらのブロックの少なくとも１つがポリアミドブロックであることを条件として、本発明が実際に、本明細書に記載されたものから選択される２、３、４（又はそれ以上）の異なるブロックを含むすべてのコポリマーを網羅することは明らかである。
【００７１】
有利には、本発明によるコポリマーは、上記のいくつかのブロックの縮合から生じる、３つの異なる型のブロック（本発明の本明細書において「トリブロック」と呼ばれる）を含むブロックセグメント化コポリマーを含む。前記トリブロックは、好ましくは、コポリエーテルエステルアミド及びコポリエーテルアミドウレタンから選択され、ここでトリブロックの総質量に対して、
−  硬質ポリアミドブロックの質量パーセンテージが１０％を超える；
−  可撓性ブロックの質量パーセンテージが２０％を超える。
【００７２】
好ましい実施態様によれば、本発明による硬質ＰＡブロック及び可撓性ブロックを含むコポリマーに基づく織物材料における可撓性ブロックは、好ましくはＰＴＭＧ、ＰＰＧ、ＰＯ３Ｇ及び／又はＰＥＧから選択されるポリエーテルＰＥブロックを含む（好ましくはポリエーテルＰＥブロックである）。
【００７３】
別の有利な実施態様によれば、本発明による織物材料の硬質ＰＡブロック及び可撓性ブロックを含むコポリマー中の可撓性ブロックは、ポリエステルジオール、ポリ（カプロラクトン）及び脂肪酸ダイマーに基づくポリエステルから選択されるポリエステルＰＥＳブロックを含む（好ましくは、ポリエステルＰＥＳブロックである）。
【００７４】
有利には、本発明によるコポリマーにおいて、可撓性ブロックに対するＰＡブロックの重量比は、０．３から１０、好ましくは０．３から６、好ましくは０．３から３、好ましくは０．３から２の範囲内である。
【００７５】
好ましくは、本発明による織物材料基づく前記コポリマーは、コポリマーの総重量に対して、３０重量％から７０重量％の可撓性ポリテトラメチレングリコール（ＰＴＭＧ）ブロック、好ましくは５０重量％から７０重量％のＰＴＭＧブロックを含む。
【００７６】
好ましくは、本発明の織物材料に使用されるコポリマーの前記ポリアミドＰＡブロックは、以下のポリアミド単位：６、６６、６１０、６１２、ＰＡ１０１０、ＰＡ１０１２、ＰＡ１１、ＰＡ１２、ＰＡ６／１２、ＰＡ６／６．６の少なくとも１つ、及びそれらの混合物又はコポリアミドを含む。
【００７７】
有利には、コポリマーは、好ましくは以下のＰＥＢＡ：ＰＡ６−ＰＥＧ、ＰＡ１０１０−ＰＥＧ、ＰＡ１０１２−ＰＥＧ、ＰＡ１１−ＰＥＧ、ＰＡ１２−ＰＥＧ、ＰＡ６／１２−ＰＥＧ、ＰＡ６６−ＰＥＧ、ＰＡ６／６６−ＰＥＧから選択される、硬質ポリアミドブロック及び可撓性ポリエーテルブロック（ＰＥＢＡ）、及びそれらの混合物、又は以下のＰＥＢＡ：ＰＡ６−ＰＴＭＧ、ＰＡ１０１０−ＰＴＭＧ、ＰＡ１０１２−ＰＴＭＧ、ＰＡ１１−ＰＴＭＧ、ＰＡ１２−ＰＴＭＧ、ＰＡ６／１２−ＰＴＭＧ、ＰＡ６６−ＰＴＭＧ、ＰＡ６／６６−ＰＴＭＧから選択される、硬質ポリアミドブロック及び可撓性ポリエーテルブロック（ＰＥＢＡ）、及びそれらの混合物を含むコポリマーを含む。
【００７８】
本発明に適したポリカルボジイミドは、以下の一般式で表される：
Ｒ−［−Ｎ＝Ｃ＝Ｎ−Ｒ’］ｎ−
式中、Ｒは一価であり、Ｒ’は二価であり、ｎは２から５０、好ましくは２から４５、好ましくは２から２０、好ましくは５から２０である。
【００７９】
Ｒは、例えば、Ｃ１ーＣ２０アルキル又はＣ３ーＣ１０シクロアルキル又はＣ１ーＣ２０アルケニル基であってよく、環状であっても分岐していてもよく、又はＣ８ーＣ１６芳香族核を含んでいてもよく、官能基で置換されていてもよい。
【００８０】
Ｒ’は、前述のすべてに対応する二価の基、例えば、Ｃ１−Ｃ２０アルキレン、Ｃ３−Ｃ１０シクロアルキレン等であってもよい。官能基の例は、これに限定されるものではないが、シアナト及びイソシアナト、ハロ、アミド、カルボキサミド、アミノ、イミド、イミノ、シリルなどを含む。これらのリストは、単に例示を目的としたものであり、本発明の範囲を限定することを目的としたものではない。
【００８１】
本発明により使用され得るポリカルボジイミドの例としては、Ｎ，Ｎ’−ジシクロヘキシルカルボジイミド、Ｎ，Ｎ’−ジイソプロピルカルボジイミド、Ｎ、Ｎ’−ジフェニルカルボジイミド、Ｎ，Ｎ’−ビス（２，６−ジイソプロピルフェニル）カルボジイミド、４，４’−ジシクロヘキシルメタンカルボジイミド、テトラメチルキシリレンカルボジイミド（芳香族カルボジイミド）、Ｎ，Ｎ−ジメチルフェニルカルボジイミド、Ｎ，Ｎ’−ビス（２，６−ジイソプロピルフェニル）カルボジイミド、２，２’，６，６’−テトライソプロピルジフェニルカルボジイミド（芳香族カルボジイミド）の繰り返し単位、１，３，５−トリイソプロピル−２，４−ジイソシアナトベンゼンの芳香族ホモポリマー、１，３，５−トリイソプロピル−２，４−ジイソシアナトベンゼンの芳香族ヘテロポリマー及び２，６−ジイソプロピルフェニルイソシアネート、又はそれらの組み合わせが挙げられる。
【００８２】
Ｒ’の具体例は、これらに限定されないが、２，６−ジイソプロピルベンゼン、ナフタレン、３，５−ジエチルトルエン、４，４’−メチレンビス（２，６−ジエチレンフェニル）、４，４’−メチレンビス（２−エチル−６−メチルフェニル）、４，４’−メチレンビス（２，６−ジイソプロピルフェニル）、４，４’−メチレンビス（２−エチル−５−メチルシクロヘキシル）、２，４，６−トリイソプロピルフェニル、ｎ−ヘキサン、シクロヘキサン、ジシクロヘキシルメタン及びメチルシクロヘキサンに由来する二価のラジカル、及び類似体を含む。
【００８３】
特許米国特許第５１３０３６０号、米国特許第５８５９１６６号、米国特許第３６８４９３号、米国特許第７４５６１３７号、米国特許出願公開第２００７／０２７８４５２号、米国特許出願公開第２００９／０１７６９３８号、特に米国特許第５３６０８８８号は、ポリカルボジイミドのより多くの例を記載している。
【００８４】
適切なポリカルボジイミドは、例えば、Ｒｈｅｉｎ  ＣｈｅｍｉｅからのＳｔａｂａｘｏｌ  Ｐシリーズ、ＲａｓｃｈｉｇからのＳｔａｂｉｌｉｚｅｒシリーズ、及び、例えば、Ｚｉｋｏ又はＴｅｉｊｉｎからの他のもののような市販の供給源から得ることができる。
【００８５】
有利には、ポリカルボジイミドは、Ｓｔａｂｉｌｉｚｅｒ製品、特にポリ（１，３，５−トリイソプロピルフェニレン−２，４−カルボジイミド）に対応するＳｔａｂｉｌｉｚｅｒ（登録商標）９０００、Ｓｔａｂａｘｏｌ（登録商標）製品、特にＳｔａｂａｘｏｌ（登録商標）Ｐ製品、特にＳｔａｂａｘｏｌ（登録商標）Ｐ１００若しくはＳｔａｂａｘｏｌ（登録商標）Ｐ４００、又はそれらの混合物から選択される。
【００８６】
好ましくは、ポリカルボジイミドは、１００００ｇ／ｍｏｌを超える重量平均分子量を有する。
【００８７】
有利には、ポリカルボジイミドの重量平均分子量は１００００から４００００ｇ／ｍｏｌ、好ましくは１５０００から３００００ｇ／ｍｏｌの範囲内である。
【００８８】
好ましくは、本発明で使用されるポリカルボジイミドの重量平均分子量は、テトラヒドロフラン（ＴＨＦ）中のゲル浸透クロマトグラフィー（ＧＰＣ）により測定される。
【００８９】
ポリカルボジイミドの重量含有量は、有利には、本発明によるコポリマーの総重量に対して、０．５から１０重量％、好ましくは０．５から７重量％、好ましくは０．５から３重量％、好ましくは０．５から２．５重量％、好ましくは０．５から２重量％を占める。
【００９０】
本発明の有利な実施態様によれば、本発明による織物材料において、コポリマーの前記カルボン酸は、ポリカルボジイミドのカルボジイミドとの反応によって尿素結合を形成する。
【００９１】
本発明の織物材料に基づく、ブロックされた酸鎖末端を有するブロックコポリマーの利点の１つは、それが非架橋線状形態のままであり、コポリマーの分散度Ｍｗ／Ｍｎが３未満であることである。これは、先行技術において、カルボジイミドが、特にそれらを架橋することによって、ポリアミドの粘度を高めるために（例えば、特許ＦＲ３０２７９０７を参照）、及び米国特許第５３６０８８８号に記載されているように、加水分解に対するそれらの耐性を改善するために、むしろ使用される限り、驚くべきことである。
【００９２】
本発明の主題はまた、織物材料形態のコポリマーの押出性及び／又は延伸性を改善するための、及び／又は前記コポリマーの押出速度を改善するための、少なくとも１つのカルボン酸鎖末端を含む、ポリアミドブロック及び可撓性ブロックを含むコポリマーに基づく織物材料を製造するための方法におけるポリカルボジイミドの使用であり、ここでコポリマーの少なくとも１つのカルボン酸鎖末端は、ポリカルボジイミドのカルボジイミド官能基でブロックされている、ポリカルボジイミドの使用である。
【００９３】
本発明の主題はまた、織物材料の延伸性、織物材料の可撓性、その耐摩耗性及びその引裂強度を改善するための、少なくとも１つのカルボン酸鎖末端を含む、ポリアミドブロック及び可撓性ブロックを含むコポリマーに基づく織物材料におけるポリカルボジイミドの使用であって、ここでコポリマーの少なくとも１つのカルボン酸鎖末端がポリカルボジイミドのカルボジイミド官能基でブロックされている、ポリカルボジイミドの使用である。
【００９４】
好ましくは、本発明による使用のために、ポリカルボジイミドは、１００００ｇ／ｍｏｌを超える、好ましくは１００００から４００００ｇ／ｍｏｌの範囲内、好ましくは１５０００から３００００ｇ／ｍｏｌの重量平均分子量を有する。
【００９５】
有利には、コポリマーの少なくとも１つのカルボン酸鎖末端は、ポリカルボジイミドとの反応によって形成される尿素官能基でブロックされる。
【００９６】
本発明の主題はまた、以下を含むことを特徴とする、本発明によるコポリマーベースのフィルム組成物である：
組成物の総重量に対して、
−  ５１重量％から９９．９重量％の、上記で定義された前記ブロックコポリマー、
−  ０．１重量％から４９重量％の、ポリアミド、ポリオレフィン、官能性ポリオレフィン、コポリエーテルエステル、熱可塑性ポリウレタン（ＴＰＵ）、エチレンと酢酸ビニルとのコポリマー、エチレンとアクリレートとのコポリマー、及びエチレンとアルキル（メタ）アクリレートとのコポリマーから選択される少なくとも１つの他の成分、
及び／又は
−  ０．１重量％から１０重量％の、核形成剤、充填剤、特にタルクなどの無機充填剤、強化繊維、特にガラス繊維又は炭素繊維、染料、ＵＶ吸収剤、酸化防止剤、特にフェノール系又はリン系又は硫黄系の酸化防止剤、ヒンダードアミン光安定剤（ＨＡＬＳ）、及びそれらの混合物から選択される添加剤。
【００９７】
有利には、本発明による織物材料は、不飽和カルボン酸、不飽和カルボン酸無水物、ビニルモノマー、アクリルモノマー、及びそれらの混合物を含む群から選択されるモノマーとのグラフト化を含む官能性ポリオレフィンを含む。
【００９８】
好ましくは、官能性ポリオレフィンは、エチレン−アクリル酸エステルコポリマー、エチレン−アクリル酸エステル−マレイン酸無水物コポリマー、及びエチレン−アクリル酸エステル−グリシジルメタクリレートコポリマーを含む群から選択される。
【００９９】
有利には、本発明による織物材料は、１００μｍ以下、好ましくは５０μｍ以下、好ましくは３０μｍ以下、好ましくは２５μｍ以下、好ましくは５から２５μｍの範囲内の厚さを有する。
【０１００】
本発明の主題はまた、本発明による織物材料を製造するための方法、特に紡績法であって、以下の工程を含む：
ａ）ポリカルボジイミドでブロックされた少なくとも１つのカルボン酸鎖末端を含むコポリマーを、任意で上記のような織物材料の他の成分との混合物として提供する工程、
ｂ）工程ａ）からコポリマー又は前記混合物を押し出す工程、
ｃ）コポリマー又は前記混合物を延伸して織物材料を形成する工程。
【０１０１】
特定の実施態様によれば、本発明の方法は、工程ａ）の前に、少なくとも１つの硬質ポリアミドＰＡブロック及び少なくとも１つの可撓性ブロックを含むブロックコポリマーとポリカルボジイミドとの混合を含み、その結果、ブロックコポリマーの少なくとも１つのカルボン酸鎖末端は、ポリカルボジイミドのカルボジイミド官能基と反応する。好ましくは、混合は、単軸又は二軸押出機を使用して行われるか、又はブロックコポリマーの合成中にポリカルボジイミドを添加することによって行われる。
【０１０２】
有利には、工程ｃ）は、押出ブロー成形、インフレーション成形、引抜成形、オーバージャケット押出、押出カレンダ成形、フラットダイ押出成形、押出コーティング、ラミネーション及び／又は共押出によって行われる。
【０１０３】
本発明による方法の特定の実施態様によれば、モノフィラメント製造は、以下の工程を含む：
ａ）ポリカルボジイミドでブロックされた少なくとも１つのカルボン酸鎖末端を含むコポリマーを、任意で上記で定義された他の成分との混合物として提供する工程、
ｂ）工程ａ）からコポリマー又は前記混合物を押し出す工程、
ｂ’）冷却、
ｃ）延伸又は引き延ばし、
ｄ）アニーリング、及び
ｅ）巻き取り。
【０１０４】
有利には、工程ｃ）は、前記コポリマー又は前記混合物を１から３０、好ましくは１から２０、又はより良くは１から１５の延伸比で延伸する。有利には、工程ｂ）の押出速度は、１０００から１００００ｍ／分の範囲、好ましくは２０００から８０００ｍ／分の範囲内である。有利には、工程ｂ）は、８０から３５０℃、好ましくは１００℃から３００℃、好ましくは１５０から２５０℃の範囲の温度で行われる。
【０１０５】
本発明によるポリカルボジイミドでブロックされたコポリマーの使用は、特に温度の点で加工性のより大きなウィンドウを可能にし、対応する非ブロック化コポリマーよりも少ない押出不安定性が観察され、またより高い達成可能な最大押出速度も観察される。
【０１０６】
有利には、前記少なくとも１つの織物材料は、多孔質膜、織布又は不織布地の形態である。
【０１０７】
有利には、前記少なくとも１つの織物材料は、合成繊維、特にＰＥＴ、ＰＡ、ＰＰ、ＰＢＴ、ＰＬＡ、ＴＰＵ、ＴＰＥ、生物を原料とした出発物質から得られた合成繊維、天然繊維、天然原料から製造された人工繊維、鉱物繊維及び／又は金属繊維を含む。
【０１０８】
有利には、前記少なくとも１つの織物材料は、フェルト、繊維、フィルター、ガーゼ、布、包帯、層、生地、メリヤス地、衣料品、衣類のアイテム、寝具、家具、カーテン、客室カバー、機能的な工業用繊維品、ジオテキスタイル及び／又はアグロテキスタイルを構成する。
【０１０９】
本発明の主題はまた、以下の部門における本発明の織物材料の使用である：医療、衛生、手荷物、製造、衣類、家庭用（ｄｏｍｅｓｔｉｃ）又は住宅用（ｈｏｕｓｅｈｏｌｄ）の設備、家具、カーペット、自動車、産業、特に産業用濾過、農業及び／又は建設。
【実施例】
【０１１０】
実施例
以下の実施例は、本発明を限定することなく例示する。実施例で使用される規格は、本明細書又は特許請求の範囲において本発明を特徴付けるためにより一般的に用いられるものにも対応する。
【０１１１】
使用される材料：
以下の実施例では、
ＰＥＢＡ  １：ＰＡ  １２−ＰＴＭＧ（Ｍｎ：６００−２０００）
ＰＥＢＡ  １はＰＡ  １２ブロックとＰＴＭＧブロックを含むコポリマーであり、それぞれの数平均分子量（Ｍｎ）は６００−２０００である。
Ｃｏｐｏ  １：９８．５％  ＰＥＢＡ  １  ＋  １．５％  ＰＣＤＩ
ＰＥＢＡ  ２：ＰＡ  １２−ＰＴＭＧ（Ｍｎ：８５０−２０００）
ＰＥＢＡ  ２は、本発明によるコポリマーであり、ＰＡ  １２ブロック及びＰＴＭＧブロックを含み、それぞれの数平均分子量（Ｍｎ）は８５０−２０００である。
Ｃｏｐｏ  ２：９８％  ＰＥＢＡ  ２  ＋  ２％  ＰＣＤＩ
ＰＥＢＡ  ３：ＰＡ  １２−ＰＴＭＧ（Ｍｎ：２０００−１０００）
ＰＥＢＡ  ３は、本発明によるコポリマーであり、ＰＡ  １２ブロック及びＰＴＭＧブロックを含み、それぞれの数平均分子量（Ｍｎ）は２０００−１０００である。
Ｃｏｐｏ  ３：９８．５％  ＰＥＢＡ  ３  ＋  １．５％  ＰＣＤＩ
ＰＥＢＡ  ４：ＰＡ１１−ＰＴＭＧ（６００−１０００）
ＰＥＢＡ  ４はＰＡ  １１ブロックとＰＴＭＧブロックを含むコポリマーであり、それぞれの数平均分子量（Ｍｎ）は６００−１０００である。
Ｃｏｐｏ  ４：９８％  ＰＥＢＡ  ４  ＋  ２％  ＰＣＤＩ
ＰＣＤＩ：実施例で使用されるポリカルボジイミド：ポリ（１，３，５−トリイソプロピルフェニレン−２，４−カルボジイミド）
【０１１２】
実施例１：ＰＥＢＡ及びＣｏｐｏ材料の押出性の測定
以下の表１は、ＩＳＯ規格６７２１−１０：２０１５に準拠した角周波数（ｒａｄ／ｓ）の関数として、２２０℃での溶融粘度測定ｅｔａ＊（Ｐａ．ｓ単位）の結果を示す。
2021503564.tif 000004
【０１１３】
本発明によるＣｏｐｏ材料は、比較のＰＥＢＡよりも高い溶融粘度を有することが観察される。
【０１１４】
したがって、本発明によるＣｏｐｏ材料は、比較のＰＥＢＡ材料よりも容易に織物に押出可能である。
実施例２：ＲｈｅｏｔｅｎｓによるＰＥＢＡとＣｏｐｏの延伸性の測定
【０１１５】
伸長レオロジー試験の説明：
原理：ロッドは、毛管レオメータのダイを通して押し出され；それが可変速モータによって駆動される２対の車輪によって、溶融形態で把持される。第１の一対の車輪及びモータは、復元力を表す、センサに直接接続された支持体の自由で偏向可能な端部に取り付けられている。
【０１１６】
第２の一対の車輪（第１の一対に連結されている）は、上部車輪の周りのロッドの巻き付けを導き、制限することを可能にする。車輪を冷却し、それにより粘着効果を制限するために、界面活性剤液（水、エタノール、界面活性剤の混合物）を浸した小さなパッドも車輪に適用される。
【０１１７】
図１及び２の溶融強度曲線は、ｘ軸上の伸長係数の関数としてｙ軸上の伸長応力を表す。
2021503564.tif 000005
2021503564.tif 000006
式中
2021503564.tif 000007
【０１１８】
動作条件：
−  毛管レオメータ：
装置：Ｇｏｔｔｆｅｒｔ  Ｒｈｅｏｔｅｓｔｅｒ  ２０００毛管レオメータ
ダイ：３０ｍｍ×１ｍｍのダイ  Ｌ／ｄ＝３０／１
センサ：０−１４００  ｂａｒ（リファレンス１３１０５５）
予熱時間：３００秒（５分）
試験温度グレードに応じて１５０℃又は１８０℃
せん断速度：５０ｓ−１
−  Ｒｈｅｏｔｅｎｓ：
車輪：ノッチ付きステンレス鋼
巻き上げ高さ：１０５ｍｍ
ギャップ：約≒０．６ｍｍ
Ｖｏ（初速度）≒６ｍｍ／ｓ
加速：ａ  ＊  ｔ，ａ＝２．４ｍｍ／ｓ2
潤滑剤：水＋界面活性剤の混合物
ピストン径：１２ｍｍ
ピストン速度：０．０４３ｍｍ／ｓ
【０１１９】
図１はＰＥＢＡ  ３（下曲線）及びＣｏｐｏ  ３（上曲線）の１８０℃での伸長レオロジー測定の結果を表している。
【０１２０】
図２はＰＥＢＡ  ４（下曲線）及びＣｏｐｏ  ４（上曲線）の１５０℃での伸長レオロジー測定の結果を表している。
【０１２１】
本発明による織物材料に使用されるコポリマーＣｏｐｏ  ３及びＣｏｐｏ  ４は、それぞれの対照ＰＥＢＡ  ３及びＰＥＢＡ  ４のそれと比較して改善された延伸性を有する。
【０１２２】
ポリカルボジイミドでブロックされた少なくとも１つのカルボン酸鎖末端を含むブロックコポリマーに基づく本発明による織物材料は、同じそれぞれの非ブロック化コポリマーに基づく織物材料のものと比較して改善された伸縮性を有する。
【０１２３】
実施例３  −  各種ＰＥＢＡとＣｏｐｏの引張係数と曲げ弾性率の値の比較
これらの試験の結果を以下の表２に示す。
2021503564.tif 000008
【０１２４】
本発明による織物材料に使用されるコポリマーＣｏｐｏ  １及びＣｏｐｏ  ４は、それぞれの対照ＰＥＢＡ  １から４のものよりも低い引張係数及び曲げ弾性率の値を有する。
【０１２５】
ポリカルボジイミドでブロックされた少なくとも１つのカルボン酸鎖末端を含むブロックコポリマーに基づく本発明による織物材料は、同じそれぞれの非ブロック化コポリマーに基づく織物材料のものと比較して改善された可撓性を有する。
【０１２６】
実施例４  −  各種ＰＥＢＡとＣｏｐｏの耐摩耗性と引裂強度の比較
これらの試験の結果を以下の表３に示す。
2021503564.tif 000009
【０１２７】
本発明によるコポリマーの場合、質量の損失はより小さく、本発明によるコポリマーベースの織物材料は、したがって、それぞれの対照ＰＥＢＡベースの織物材料よりも優れた耐摩耗性を有する。
【０１２８】
同様に、本発明によるコポリマーに基づく織物材料は、それぞれの対照のＰＥＢＡベースの織物材料よりも良好な引裂強度を有する。
【０１２９】
実施例５  −  各種ＰＥＢＡ及びＣｏｐｏの分散度の測定
測定された重量平均分子量及び数平均分子量のＭｗ及びＭｎは、ＰＥＢＡから本発明による対応するＣｏｐｏに移行すると、それぞれ増加し、これは、ポリカルボジイミドのカルボジイミド官能基とＰＥＢＡの酸官能基との間で反応が起こり、本発明に従って使用されるブロックされた酸鎖末端を有するＣｏｐｏを形成したことを示している。
【０１３０】
分散度は、重量平均分子量と数平均分子量との比Ｍｗ／Ｍｎに等しいと判断される。測定精度は５％以内である。
【０１３１】
数平均分子量（又はモル質量）は、鎖制限剤の含有量によって設定される。それは次の式に従って計算することができる：
Ｍｎ＝（ｎモノマー／ｎ制限剤）＊Ｍ繰り返し単位＋Ｍ制限剤
ｎモノマー＝モノマーのモル数
ｎ制限剤＝過剰な二酸のモル数
Ｍ繰り返し単位＝繰り返し単位のモル質量
Ｍ制限剤＝過剰な二酸のモル質量
【０１３２】
さらに、分散度Ｍｗ／Ｍｎは、対応する初期ＰＥＢＡと比較して、本発明による各Ｃｏｐｏにおいて保存され、測定値は、すべてのコポリマーにおいて３未満であり、このことは、本発明によるコポリマーが非架橋線状形態のままであったことを証明する。したがって、これらのコポリマーに基づく織物材料は完全にリサイクル可能なままである。
【０１３３】
以上をまとめると、本発明による織物材料にこのようにして使用されるポリカルボジイミドは、織物材料の押出性、伸縮性、可撓性、耐摩耗性及び引裂強度特性を改善すると同時に、そのリサイクル性を保存することを可能にする。
【０１３４】
これらの有利な特性は、モノマーのカルボジイミドでは観察できなかった。なぜなら、それらの揮発性のために、本発明の織物材料に使用されるブロックコポリマーの前記カルボン酸を反応させたり、効果的にブロックしたりすることができなかったからである。
【図１】
2021503564.tif 000010
【図２】
2021503564.tif 000011
【国際調査報告】
2021503564.tif 000012
2021503564.tif 000013
2021503564.tif 000014
2021503564.tif 000015
2021503564.tif 000016
2021503564.tif 000017